(57)【特許請求の範囲】
【請求項１】
鎖状脂肪族系多価イソシアネート化合物と、数平均分子量が３００〜２５００であるポリエーテルポリオール及びカルボキシル基含有ジオールの少なくとも一方を含むジオール成分とを反応して得られたウレタンプレポリマー（Ａ）、並びにエステル基含有ビニル単量体並びにスチレン及びその誘導体から選ばれる少なくとも一種を含有する重合性単量体（Ｂ）を、（Ａ）成分と（Ｂ）成分との混合比が固形分重量比で、（Ａ）／（Ｂ）＝２０／８０〜９０／１０で含有する水性分散液中の、前記（Ｂ）成分を重合させることにより得られる組成物であり、
上記（Ａ）成分は、下記式（Ｉ）又は（ＩＩ）で示されるシリコン系化合物鎖を、上記（Ａ）成分全体に対して、０．５重量％以上５０重量％以下含有し、
かつ、上記（Ｂ）成分は、その単独重合体のガラス転移温度が−８０℃以上１０℃以下となる重合性単量体である水性粘着剤組成物。
【化１】
0005445941.tif 000013
【化２】
0005445941.tif 000014
（式中、Ｘは、それぞれ独立して、下記式（１）に示す群から選ばれ、Ｙは、それぞれ独立して、下記式（２）に示す群から選ばれ、Ｒ１、Ｒ２、Ｒ３は、それぞれ独立して、Ｃ１〜Ｃ８のアルキル基又はアルコキシ基であり、ｎは１〜５０の整数である。
【化３】
0005445941.tif 000015
【化４】
0005445941.tif 000016
式（１）中、Ｒ４は、それぞれ独立して、Ｃ１〜Ｃ８の分岐鎖を有してもよいアルキレン基であり、式（２）中、Ｒ５は、それぞれ独立して、Ｃ１〜Ｃ８の二価又は三価の炭化水素基である。）
【請求項２】
上記シリコン系化合物鎖を含有する化合物は、下記式（ＩＩＩ）又は（ＩＶ）で示される化合物である請求項１に記載の水性粘着剤組成物。
【化５】
0005445941.tif 000017
【化６】
0005445941.tif 000018
（式中、Ｒ１，Ｒ２，Ｒ３は、上記と同様であり、Ｚは、Ｃ１〜Ｃ８のヒドロキシアルキル基、Ｃ１〜Ｃ８のアルキル置換の第１級又は第２級アミノ基、Ｃ１〜Ｃ８のアルキルイソアナト基、水酸基、第１級又は第２級アミノ基、及びイソシアナト基から選ばれる基であり、Ｗは、Ｃ１〜Ｃ８のジヒドロキシアルキル基、及びＣ１〜Ｃ８のアルキル置換第１級アミノ基から選ばれる基である。）
【請求項３】
前記鎖状脂肪族系多価イソシアネート化合物のイソシアナト当量と、上記式（Ｉ）の鎖の重合前の水酸基に相当する基又はアミノ基に相当する基の当量の比が、（イソシアナト当量）／（水酸基又はアミノ基の当量）で、１．２〜２．０／１．０である請求項１又は２に記載の水性粘着剤組成物。
【請求項４】
前記（Ａ）成分中の酸成分の少なくとも一部をトリアルキルアミンで中和した請求項１〜３のいずれかに記載の水性粘着剤組成物。
【請求項５】
前記トリアルキルアミンは、トリエチルアミンである請求項４に記載の水性粘着剤組成物。
【請求項６】
請求項１〜５のいずれかに記載の水性粘着剤組成物を用いた保護フィルム用粘着テープ。
【発明の詳細な説明】
【技術分野】
【０００１】
この発明は、水性粘着剤組成物、詳しくは、ウレタン及び重合性単量体の重合物との複合樹脂からなる水性粘着剤組成物に関する。
【背景技術】
【０００２】
ウレタン系の粘着剤は、微粘着剤として有用である。従来使用されていたウレタン系粘着剤は、溶剤系であり、作業環境の安全性や、環境への対応等の点で、無溶剤化が求められていた。
【０００３】
これに対し、水系のウレタン系粘着剤が開発されている。しかし、ウレタン系粘着剤は、微粘着性であり、タックによる粘着性（初期の接着性）を付与することが難しい。これに対し、タックによる粘着性を発現させるため、低分子量化を行うことが考えられるが、この場合、凝集力が不十分となりやすい。この凝集力を向上させる方法としては、架橋剤を併用する方法があげられる。
【０００４】
しかし、この架橋剤を併用すると、２液配合系の粘着剤となり、取扱いが煩雑となる。このため、前記した特性を有した上で、１液化が求められている。さらにまた、ウレタン樹脂の欠点として、耐候性が十分でないという問題点を有するが、この改良も求められている。
【０００５】
一方、アクリル系の粘着剤も、従来、溶剤系が主流であったが、前記の安全性や環境等の問題や、凝集力のある高重合度ポリマーが得られ難いことから、被着体への糊残りや汚染等が生じやすいという問題を有しており、無溶剤化が求められていた。
【０００６】
これに対し、水系のアクリル系粘着剤が開発されている。これは、溶剤型に比べ、高重合度のポリマーが得られ、凝集力は十分である。さらに、タックによる粘着性を付与することもできる。しかし、水への乳化を行うために乳化剤を使用するため、耐水性等が不十分となる場合が多い。また、前記の水系のアクリル系粘着剤に、微粘着性、及び各種基材への密着性の両方を発揮することが困難となりやすい。
【０００７】
これらに対し、水性ポリウレタンとアクリルエマルジョンを混合した混合樹脂を用い、高分子量のもので、耐水性及び基材密着性を向上させた粘着剤組成物が知られている（特許文献１）。
【０００８】
しかし、前記の混合樹脂を構成する水性ポリウレタンとアクリルエマルジョンとは、相溶性があまりよくないため、相分離が起こりやすい。このため、塗膜の透明性が低下するおそれがある。また、アクリルエマルジョンに使用される乳化剤の寄与により、耐水性が不十分となりやすい。
【０００９】
ところで、乳化剤を使用せずに、水性ポリウレタンとビニル重合体とを複合させることにより、粒子内でウレタン樹脂とアクリル樹脂とが複合した複合樹脂が知られている（特許文献２）。この複合樹脂は、両樹脂が複合されているので、相分離を起こすことなく、乳化剤による耐水性の低下を抑制でき、ウレタン樹脂の欠点であった耐候性の向上を図ることができる。
【先行技術文献】
【特許文献】
【００１０】
【特許文献１】特開２００５−０８９６６６号公報
【特許文献２】特開２０００−３２８０３１号公報
【発明の概要】
【発明が解決しようとする課題】
【００１１】
ところで、粘着テープ等を製品の保護等の用途に使用する場合、剥離や貼り直しの作業が頻繁に行われるが、その際に、断続的な剥離、いわゆる「パルス剥離」が起こることがある。このパルス剥離が起こると、剥離強度が急激に変化するため、作業性の低下を招くだけでなく、場合によっては、剥離のために過剰な力が加えられることがあり、そのため、保護すべき製品自体を傷つけてしまう可能性がある。また、粘着テープが光学製品等の保護フィルムとして用いられる場合、パルス剥離によりフィルム表面に筋が生じて外観が悪化するため、保護フィルムとして、また、製品としての商品価値が失われる場合がある。
【００１２】
そこで、この発明は、粘着テープの剥離時にパルス剥離の発生を抑制することのできる粘着剤を得ることを目的とする。
【課題を解決するための手段】
【００１３】
この発明は、鎖状脂肪族系多価イソシアネート化合物とジオール成分とを反応して得られたウレタンプレポリマー（Ａ）と、重合性単量体（Ｂ）とを含有する水性分散液中の、前記（Ｂ）成分を重合させることにより得られる組成物であり、上記（Ａ）成分は、下記式（Ｉ）又は（ＩＩ）で示されるシリコン系化合物鎖を、上記（Ａ）成分全体に対して、０．５重量％以上５０重量％以下含有し、かつ、上記（Ｂ）成分は、その単独重合体のガラス転移温度が−８０℃以上１０℃以下となる重合性単量体である水性粘着剤組成物を用いることにより、前記課題を解決したのである。
【化１】
0005445941.tif 000002
【化２】
0005445941.tif 000003
（式中、Ｘは、それぞれ独立して、下記式（１）に示す群から選ばれ、Ｙは、それぞれ独立して、下記式（２）に示す群から選ばれ、Ｒ１、Ｒ２、Ｒ３は、それぞれ独立して、Ｃ１〜Ｃ８のアルキル基又はアルコキシ基であり、ｎは１〜５０の整数である。
【化３】
0005445941.tif 000004
【化４】
0005445941.tif 000005
式（１）中、Ｒ４は、それぞれ独立して、Ｃ１〜Ｃ８の分岐鎖を有してもよいアルキレン基であり、式（２）中、Ｒ５は、それぞれ独立して、Ｃ１〜Ｃ８の二価又は三価の炭化水素基である。）
【発明の効果】
【００１４】
この発明によると、特定のシリコン系化合物鎖を有するウレタンプレポリマーの存在下で、重合性単量体を重合させて水性粘着剤組成物を得ることができるので、これを用いて粘着テープや粘着シートとして使用したとき、再剥離時におけるパルス剥離の発生を抑制することができる。
【図面の簡単な説明】
【００１５】
【図１】パルス剥離試験の結果（剥離時の剥離強度と剥離距離との関係）を示すグラフ（基板：ＳＵＳ板）
【図２】パルス剥離試験の結果（剥離時の剥離強度と剥離距離との関係）を示すグラフ（基板：ガラス板）
【発明を実施するための形態】
【００１６】
以下、この発明について詳細に説明する。
この発明にかかる水性粘着剤組成物は、特定のウレタンプレポリマー（この明細書において、「（Ａ）成分」と称する。）と、重合性単量体（この明細書において、「（Ｂ）成分」と称する。）とを含有する水性分散液を調製し、この水性分散液中の、前記（Ｂ）成分を重合させることにより得られる組成物である。
【００１７】
［（Ａ）成分］
前記（Ａ）成分であるウレタンプレポリマーは、鎖状脂肪族系多価イソシアネート化合物とジオール成分とを反応して得られたプレポリマーである。
【００１８】
前記鎖状脂肪族系多価イソシアネート化合物とは、鎖状、かつ、脂肪族系の多価イソシアネート化合物をいい、具体例としては、ヘキサメチレンジイソシアネート、トリメチルヘキサメチレンジイソシアネート又はこれらの混合物をいう。これらの鎖状脂肪族系多価イソシアネートを用いることにより、ウレタンの組成に含まれるハードセグメント部を柔軟なものとすることができる。
【００１９】
前記ジオール成分とは、官能基として少なくとも２つの水酸基を有する化合物をいい、一般に知られているジオールが用いられる。このジオールとしては、ポリエーテルポリオール、カルボキシル基含有ジオールや、その他のジオールが挙げられ、ポリエーテルポリオールやカルボキシル基含有ジオールを必須成分として含むのが好ましい。ポリエーテルポリオールを用いることにより、生成する被膜が柔軟となり、基材への密着性を向上させることができる。また、カルボキシル基含有ジオールを用いることにより、極性基が導入されて、特に金属への密着性が改良される。また、ポリエチレングリコールとジメチルジメトキシシラン等のシロキサン類とを反応させて得られるシリコン変性ポリオールを用いると、撥水性、耐摩耗性、及び／又はスリップ性が改良されるので好ましい。さらに、ウレタン重合後、このカルボキシル基の少なくとも一部を中和することにより、得られるウレタンプレポリマー（（Ａ）成分）自体を分散剤としての役割を付与することができ、他の分散剤を使用することなく、（Ａ）成分を後述する親水性媒体に分散させることが可能となる。
【００２０】
前記ポリエーテルポリオールの例としては、ポリエチレングリコール、ポリプロピレングリコール、ポリテトラメチレングリコール等をあげることができる。
【００２１】
このポリエーテルポリオールの数平均分子量は、２５００以下がよく、１０００以下が好ましい。２５００より大きいと、ウレタンプレポリマーが高粘度となり、水への分散性が低下する場合がある。一方、数平均分子量の下限は、３００がよく、５００が好ましい。３００より小さいと、ポリウレタンのセグメントが発揮すべき粘着性が不十分となることがある。なお、この数平均分子量は、ＪＩＳ−Ｋ−１５５７に準拠して、無水フタル酸（ピリジン溶液）を用いたエステル化、及び過剰無水フタル酸の水酸化ナトリウム溶液による滴定法を用いて、水酸基価（ＯＨＶ）を測定することにより、算出できる。
【００２２】
また、前記カルボキシル基含有ジオールの例としては、ジメチロールプロピオン酸、ジメチロールブタン酸等のジメチロールアルカン酸があげられる。
【００２３】
さらに、前記その他のジオールの例としては、エチレングリコール、プロピレングリコール、１，３−プロパンジオール、１，３−ブタンジオール、１，４−ブタンジオール、１，５−ペンタンジオール、３−メチル−１，５−ペンタンジオール、１，６−ヘキサンジオール、ネオペンチルグリコール、ジエチレングリコール、トリメチレングリコール、トリエチレングリコール、テトラエチレングリコール、ジプロピレングリコール、トリプロピレングリコール、シクロヘキサンジメタノール、メチルペンタンジオールアジペート等の比較的低分子量のジオールや、ポリエステルジオール、ポリエステルエーテルジオール、ポリカーボネートジオールのポリマータイプのジオールや、アルコール変性シリコーンオイル等のシリコン変性ジオール等が挙げられ、これらの１種又は複数種を用いることができる。
【００２４】
前記の全ジオール成分中のポリエーテルポリオールの含有割合は、６０重量％以上が好ましく、８０重量％以上がより好ましい。６０重量％より少ないと、粘着性が不十分となる場合がある。一方、含有割合の上限は、９５重量％が好ましい。９５重量％より多いと、カルボキシル基含有ジオールの含有量が相対的に少なくなり、水への分散性が不十分となる傾向がある。
【００２５】
この（Ａ）成分は、下記式（Ｉ）又は（ＩＩ）で示されるシリコン系化合物鎖を有する。このシリコン系化合物鎖を有することにより、得られる水性粘着剤組成物を用いて、粘着テープや粘着シートとして製品に貼り付け、剥離や貼り直しの作業を行ったときに、パルス剥離が生じるのを抑制することができる。
【００２６】
【化５】
0005445941.tif 000006
【００２７】
【化６】
0005445941.tif 000007
【００２８】
なお、式中、Ｘは、それぞれ独立して、下記式（１）に示す群から選ばれ、Ｙは、それぞれ独立して、下記式（２）に示す群から選ばれ、Ｒ１、Ｒ２、Ｒ３は、それぞれ独立して、Ｃ１〜Ｃ８のアルキル基又はアルコキシ基であり、ｎは１〜５０の整数である。
【００２９】
【化７】
0005445941.tif 000008
【００３０】
【化８】
0005445941.tif 000009
【００３１】
式（１）中、Ｒ４は、それぞれ独立して、Ｃ１〜Ｃ８の分岐鎖を有してもよいアルキレン基であり、式（２）中、Ｒ５は、それぞれ独立して、Ｃ１〜Ｃ８の二価又は三価の炭化水素基である。
【００３２】
なお、本発明において、Ｃ１〜Ｃ８の分岐鎖を有してもよいアルキレン基とは、直鎖アルキレン基の他に、アルキレン基の一部の水素が炭化水素基で置換された分岐鎖アルキレン基を含むものであって、合計の炭素原子数が１〜８である炭化水素基のことである。
【００３３】
ところで、上記シリコン系化合物鎖を含有する化合物としては、下記式（ＩＩＩ）又は（ＩＶ）で示される化合物を例としてあげることができる。
【００３４】
【化９】
0005445941.tif 000010
【００３５】
【化１０】
0005445941.tif 000011
【００３６】
なお、式中、Ｒ１，Ｒ２，Ｒ３は、上記と同様であり、Ｚは、Ｃ１〜Ｃ８のヒドロキシアルキル基、Ｃ１〜Ｃ８のアルキル置換の第１級又は第２級アミノ基、Ｃ１〜Ｃ８のアルキルイソアナト基、水酸基、第１級又は第２級アミノ基、及びイソシアナト基から選ばれる基であり、Ｗは、Ｃ１〜Ｃ８のジヒドロキシアルキル基、及びＣ１〜Ｃ８のアルキル置換第１級アミノ基から選ばれる基である。
【００３７】
上記のシリコン系化合物鎖の含有割合は、（Ａ）成分全体に対して、０．５重量％以上がよく、１重量％以上が好ましい。０．５重量％より少ないと、シリコン系化合物鎖の添加の効果が十分に得られないおそれがある。一方、含有割合の上限は、５０重量％がよく、３０重量％が好ましい。５０重量％より多いと得られる水性粘着剤組成物の粘着力が低下するおそれがある。
【００３８】
次に、前記の鎖状脂肪族系多価イソシアネート化合物、ジオール成分、及び上記シリコン系化合物鎖を含有する化合物を混合し、ウレタン化反応させることにより、内部にシリコン系化合物鎖を有する前記（Ａ）成分が製造される。
【００３９】
上記シリコン系化合物鎖を含有する化合物を添加する時期としては、例えばウレタン化反応の前又は反応初期に、ジオール成分と同様にして添加することができる。また、この他に、上記鎖状脂肪族系多価イソシアネート化合物とジオール成分とのウレタン化反応終了後に添加して残存イソシアネート基と反応させてもよく、ウレタン化反応の終了後にエマルジョン化させ、鎖伸長剤と併せて添加してもよい。
【００４０】
前記の鎖状脂肪族系多価イソシアネートとジオール成分との混合比は、当量比で、鎖状脂肪族系多価イソシアネート化合物／ジオール成分＝１．２／１．０以上がよく、１．４／１．０以上が好ましい。１．２／１．０より小さいと、ウレタンプレポリマーの粘度が
高くなり、水への分散性が低下して凝集したり、粗大粒子が発生することがある。一方、前記混合比の上限は、２．０／１．０がよく、１．９／１．０が好ましい。２．０／１．０より大きいと、未反応の多価イソシアネートが過剰となり、水分散時に凝集したり、発泡が起こって、分散状態が悪化することがある。
【００４１】
上記ウレタン化反応の反応温度や反応時間は、通常のウレタンプレポリマーの製造条件と同様の製造条件を選択することができる。具体的には、反応温度は、５０〜１２０℃がよく、７０〜１００℃が好ましい。また、反応時間は、０．５〜１５時間がよく、３〜５時間が好ましい。
【００４２】
得られた（Ａ）成分は、カルボキシル基を含む場合がある。この場合、塩基性化合物により、少なくとも一部を中和すると、得られる水性分散液がより安定化すると共に、後述するように、親水性媒体に分散させる際、分散剤を使用しなくても、分散させることも可能となるので好ましい。前記塩基性化合物は、カルボキシル基を中和できるものであれば特に限定されるものではなく、水酸化ナトリウム、水酸化カリウム等のアルカリ金属水酸化物、トリメチルアミン、トリエチルアミン等のトリアルキルアミン等があげられる。
【００４３】
上記の塩基性化合物の中でも、トリアルキルアミンを、使用する塩基性化合物の少なくとも一部に用いると、耐水性の点で好ましい。
【００４４】
得られた前記（Ａ）成分は、水や、水と親水性有機溶剤（メタノール、エタノール等）との混合物である親水性媒体に分散させることにより、水性分散液を得ることができる。なお、得られた（Ａ）成分に、少なくとも一部が中和されたカルボキシル基を含む場合、（Ａ）成分自体が分散剤としての役割を果たすことが可能となるので、他に分散剤を使用することなく、前記親水性媒体に分散させることが可能となる。なお、得られた（Ａ）成分に、カルボキシル基を含まない場合は、一般に使用される分散剤を使用することにより、前記親水性媒体に分散させることが可能となる。
【００４５】
［（Ｂ）成分の重合体］
前記（Ｂ）成分である重合性単量体とは、ラジカル重合性を有する単量体をいい、エステル基含有ビニル単量体、スチレン及びその誘導体、その他のビニル単量体等があげられる。
【００４６】
前記エステル基含有ビニル単量体としては、（メタ）アクリル酸アルキルエステル、（メタ）アクリル酸アルコキシアルキルエステル等の（メタ）アクリル酸エステル化合物があげられる。なお、この明細書において、「（メタ）アクリル」とは、「アクリル又はメタクリル」を意味する。
【００４７】
前記スチレン及びその誘導体としては、スチレン、α−メチルスチレン、ｏ−メチルスチレン、ｍ−メチルスチレン、ｐ−メチルスチレン等があげられる。
【００４８】
前記その他のビニル単量体としては、前記（メタ）アクリル酸エステル化合物以外の（メタ）アクリル系単量体、ハロゲン化ビニル系化合物、多官能性不飽和単量体等のビニル基含有単量体等があげられる。
【００４９】
前記（メタ）アクリル酸アルキルエステルの具体例としては、（メタ）アクリル酸メチル、（メタ）アクリル酸エチル、（メタ）アクリル酸プロピル、（メタ）アクリル酸ブチル、（メタ）アクリル酸２−エチルヘキシル、（メタ）アクリル酸シクロヘキシル、（メタ）アクリル酸ベンジル、（メタ）アクリル酸ラウリル、（メタ）アクリル酸ステアリル、（メタ）アクリル酸イソボルニル等があげられる。
【００５０】
前記（メタ）アクリル酸アルコキシアルキルエステルの具体例としては、（メタ）アクリル酸２−メトキシエチル、（メタ）アクリル酸２−エトキシエチル、（メタ）アクリル酸２−ブトキシエチル等があげられる。
【００５１】
前記（メタ）アクリル酸エステル化合物以外の（メタ）アクリル系単量体の具体例としては、（メタ）アクリル酸、（メタ）アクリロニトリル、（メタ）アクリルアミド等があげられる。
【００５２】
前記ハロゲン化ビニル系化合物としては、塩化ビニル、塩化ビニリデン、臭化ビニル、フッ化ビニル等があげられる。
【００５３】
また、前記多官能性不飽和単量体としては、ジビニルベンゼン、ジビニルナフタレン及びそれらの誘導体等の芳香族ジビニル化合物、Ｎ，Ｎ−ジビニルアニリン、ジビニルエーテル、ジビニルスルフィド、ジビニルスルホンや、３個以上のビニル基を持つ化合物があげられる。
なお、前記の各重合性単量体は、単独で用いてもよく、２種以上を混合して用いてもよい。
【００５４】
前記（Ｂ）成分は、前記（Ａ）成分と混合することにより乳化・分散して、水性分散液にし、ラジカル重合反応を行うことにより、（Ｂ）成分の重合体を得ることができる。この（Ｂ）成分の前記（Ａ）成分への混合方法としては、前記（Ａ）成分であるウレタンプレポリマーの生成反応前に混合する方法、前記（Ａ）成分であるウレタンプレポリマーの生成反応後、かつ、水系媒体への分散前に混合する方法、前記（Ａ）成分であるウレタンプレポリマーの生成反応後、かつ、水系媒体への分散後に混合する方法等があげられる。これらの方法の中でも、前記（Ａ）成分のウレタン重合前に混合する方法を採用すると、得られる水性粘着剤組成物において、ウレタン樹脂と（Ｂ）成分の重合体とがより緊密に複合化し得るので、好ましい。
【００５５】
前記したいずれかの混合方法を用いて、前記水性分散液を調製したとき、この水性分散液中の（Ａ）成分と（Ｂ）成分との混合比は、固形分重量比で、（Ａ）／（Ｂ）＝２０／８０以上が好ましく、４０／６０以上がより好ましい。２０／８０より小さいと、水への分散性が不足する傾向となる。一方、混合比の上限は、９０／１０が好ましく、８０／２０がより好ましい。９０／１０より大きいと、初期の粘着性が低下することがある。
【００５６】
次に、上記ラジカル重合は、前記の（Ｂ）成分を含む水性分散液を用い、ラジカル重合開始剤を用いて行う。このラジカル重合反応の重合温度は、通常５０〜１００℃程度、反応時間は、通常２〜１６時間程度とすることが好ましい。
【００５７】
前記重合開始剤としては、通常のラジカル重合で使用される重合開始剤を使用することができる。このラジカル重合開始剤の例としては、過硫酸アンモニウム、過硫酸カリウム、過硫酸ナトリウム等の過硫酸塩、２，２’−アゾビスイソブチロニトリル、２，２’−アゾビス（２，４−ジメチルバレロニトリル）等のアゾ化合物、過酸化水素、ｔ−ブチルハイドロパーオキサイド等のハイドロパーオキサイド類、ベンゾイルパーオキサイド、ラウロイルパーオキサイド等の過酸化物等のラジカル重合開始剤があげられ、これらは単独で又は２種以上を混合して用いることができる。また、これらラジカル重合開始剤と、例えば亜硫酸ナトリウム、亜硫酸水素ナトリウム、チオ硫酸ナトリウム、酒石酸、Ｌ−アスコルビン酸等の還元剤とを併用してレドックス系重合開始剤として用いることもできる。
【００５８】
前記ラジカル重合反応の終了後、５０〜８０℃で１〜５時間程度、加熱・熟成すること
により、前記重合性単量体の残余成分を重合させてもよい。
【００５９】
このようにして得られた水性粘着剤組成物中の（Ｂ）成分を構成成分とする重合体のガラス転移温度は、１０℃以下が必要で、０℃以下が好ましい。１０℃より高いと、粘着性が不十分となるおそれがある。一方、ガラス転移温度の下限については、−８０℃より低いものは、得られにくいため、この温度を下限としてもよい。
【００６０】
前記のラジカル重合反応、及び加熱・熟成反応は、水系での反応であるので、この反応において、（Ａ）成分の鎖伸長反応が生じる場合がある。この鎖伸長反応が生じた場合、（Ａ）成分であるウレタンプレポリマーは、重合度が増し、ポリウレタンとなる。また、前記加熱・熟成反応の後、例えば、エチレンジアミン、ヘキサメチレンジアミン、イソホロンジアミン、アミノ変性シリコーンオイル等のイソシアネート基と反応可能な活性水素を２個以上有する化合物を用いて、積極的に（Ａ）成分の鎖伸長反応を行い、ポリウレタンを得てもよい。
【００６１】
これらにより、ウレタンプレポリマー（（Ａ）成分）又はポリウレタンと、重合性単量体（Ｂ）を構成成分とする重合体とからなる複合重合体混合物を含む水性粘着剤組成物を得ることができる。
【実施例】
【００６２】
以下、本発明を、実施例を用いてより詳細に説明するが、本発明はその要旨を超えない限り、以下の実施例により限定されるものではない。まず、評価方法及び使用した原材料について説明する。
【００６３】
（評価方法）
［ガラス転移温度］
ビニル重合体中の各構成単量体（重合性単量体）ａ，ｂ，…の構成重量分率をＷａ，Ｗｂ，…とし、各構成単位ａ，ｂ，…の単独重合体のガラス転移温度をＴｇａ，Ｔｇｂ，…としたとき、下記に示すＦＯＸの式で、共重合であるビニル重合体のＴｇの値を求めた。
１／Ｔｇ＝Ｗａ／Ｔｇａ＋Ｗｂ／Ｔｇｂ＋…
【００６４】
［初期粘着力］
常温（２３℃）下において、被着体をステンレス（ＳＵＳ）板（日本テストパネル（株）製：ＳＵＳ３０４−ＢＡ）、又はガラス板（市販品）とし、ＪＩＳ  Ｚ  ０２３７に準じて１８０°引き剥がし接着力の測定を行った。
また、糊残りの有無を、下記の基準にしたがい、目視で判断した。
○…糊残りなし。
×…糊残りあり。
【００６５】
［経時粘着力］
被着体を前記のＳＵＳ板又はガラス板とし、６０℃、９０％Ｒｈ下で２４時間放置後、２０℃、５０％Ｒｈ下で２０分間条件調製した後、ＪＩＳ  Ｚ  ０２３７に準じて１８０°引き剥がし接着力の測定を行った。
また、糊残りの有無を、下記の基準にしたがい、目視で判断した。
○…糊残りなし。
×…糊残りあり。
【００６６】
［耐水性試験］
被着体をＳＵＳ板とし、常温（２３℃）と４０℃の各条件で、水道水に浸漬し、２４時間経過後の粘着状態を、下記の基準にしたがい、目視にて判断した。
○…剥がれなし。
×…剥がれあり。
また、糊残りの有無を、下記の基準にしたがい、目視で判断した。なお、粘着状態が「×」の場合は、判断しなかった。
○…糊残りなし。
×…糊残りあり。
−…粘着状態が「×」だったので、判断せず。
【００６７】
［ボールタック］
ＪＩＳ  Ｚ０２３７に記載されたＪ．ＤＯＷ法により、傾斜角度３０度、測定温度２３℃におけるボールタックを測定した。数字はボールナンバーを表す。
【００６８】
［パルス剥離試験］
初期粘着力の測定方法と同様の方法で引き剥がし測定を行い、強度曲線を描くと共に、強度曲線上で剥離中の瞬間的な強度の低下と回復をパルス剥離の発生として、判断した。パルスが観察されない場合は、「なし」、パルスが観察される場合は、「あり」とした。
【００６９】
（原材料）
［多価イソシアネート］
・トリメチルヘキサメチレンジイソシアネート…Ｄｅｇｕｓｓａ−Ｈｕｌｓ社製：ＶＥＳＴＡＮＡＴ  ＴＭＤＩ（商品名）、以下「ＴＭＤＩ」と略する。
【００７０】
［ポリオール］（なお、以下において、「ＯＨＶ」とは、水酸基価（単位：ｍｇＫＯＨ／ｇ）を意味する。）
・ポリテトラメチレンエーテルグリコール…三菱化学（株）製：ＰＴＭＧ１０００、ＯＨＶ：１０９．８ｍｇＫＯＨ／ｇ、数平均分子量：１０２２、以下「ＰＴＭＧ」と略する。
・１，４−ブタンジオール…三菱化学（株）製、以下「１４ＢＤ」と略する。
【００７１】
［カルボキシル基含有ポリオール］
・ジメチロールプロピオン酸…Ｍａｌｌｉｎｃｋｒｏｄｔ  Ｃｈｅｍｉｃａｌ  Ｉｎｃ．社製、以下「ＤＭＰＡ」と略する。
【００７２】
［シリコン系化合物鎖含有化合物］
・Ｘ−２２−１６０ＡＳ…信越シリコーン（株）製、式（ＩＩＩ）の化合物、Ｒ１＝Ｒ２＝メチル基、Ｚ＝ヒドロキシアルキル基（両方とも）。以下、「１６０ＡＳ」と称する。
・Ｘ−２２−１６１Ａ…信越シリコーン（株）製、式（ＩＩＩ）の化合物、Ｒ１＝Ｒ２＝メチル基、Ｚ＝アルキル置換の第１級アミノ基（両方とも）。以下、「１６１Ａ」と称する。
・Ｘ−２２−１７６ＤＸ…信越シリコーン（株）製、式（ＩＶ）の化合物、Ｒ１＝Ｒ２＝Ｒ３＝メチル基、Ｗ＝ジヒドロキシアルキル基。以下、「１７６ＤＸ」と称する。
【００７３】
［中和剤］
・トリエチルアミン…和光純薬工業（株）製：試薬、以下、「ＴＥＡ」と称する。
【００７４】
［重合性単量体］
・メタクリル酸メチル…三菱化学（株）製、以下、「ＭＭＡ」と称する。
・アクリル酸ブチル…三菱化学（株）製、以下、「ＢＡ」と称する。
【００７５】
［重合開始剤］
・ｔ−ブチルハイドロパーオキサイド…和光純薬工業（株）製：試薬、以下、「ＰＯ」と称する。
・アスコルビン酸…武田薬品（株）製、以下「AｓA」と略する。
【００７６】
（実施例１〜３、比較例１）
温度計、撹拌装置及び還流冷却管を備えた４つ口フラスコに、表１に示すポリオール、カルボキシル基含有ポリオール、及びシリコン系化合物鎖含有化合物の各成分、重合性単量体の各成分を表１に記載の量ずつ加え、内温を５０℃とし、表１に記載の量の多価イソシアネートを加え、９０℃に加温し、この温度で５時間反応させてウレタンプレポリマー溶液を得た。
得られたウレタンプレポリマー溶液を５０℃に冷却し、表１に記載の量の中和剤を加えて、ウレタンプレポリマー溶液中のカルボキシル基を中和した。
次いで、このウレタンプレポリマー溶液に、表１に記載の量のイオン交換水（転相水）を、１０分間かけて滴下し、乳白色の水性分散液を得た。
その後、この水性分散液を５０℃に保温し、表１に記載の量のＰＯをイオン交換水で希釈した液を添加し、その後、ＡｓＡをイオン交換水で溶解した液を添加して、ビニル重合（ラジカル重合反応）を開始した。発熱終了後、さらに７０℃に昇温して３時間維持することにより、ポリウレタンとビニル重合体の水性分散複合体を得た。
得られた水性分散複合体について、前記の方法にしたがって、初期粘着力、経時粘着力、及びボールタック、パルス剥離の有無を測定した。その結果を表１に示す。
また、パルス剥離試験の結果のグラフを図１及び図２に示す。なお、図１は、基板をＳＵＳとしたときの結果を示し、図２は、基板をガラスとしたときの結果を示す。グラフ上で下向きの鋭いピーク（瞬間的な強度の著しい低下）が、パルス剥離の発生を示すものである。
なお、本願明細書における微粘着性は、ボールタック試験から判断可能である。また、凝集性は、粘着力と糊残り性から判断可能である。
【００７７】
【表１】
0005445941.tif 000012
【図１】
0005445941.tif 000019
【図２】
0005445941.tif 000020